(57)【要約】【解決手段】  式Ａ１−ｘＢｘＭｎＯ３  （ここでＡはＬａ、Ｎｄ又はＰｒであり、ＢはＣａ、Ｓｒ、Ｂａ又はＰｂであり、ｘは０．２〜０．５の範囲内である）で表されるドープド・ペロブスカイト・マンガナイト単結晶から小片を切り出し、異方性磁気抵抗（ＡＭＲ）素子をつくる。本発明の素子は、いろいろな磁気センサーに有益に応用される。【効果】  本発明の素子におけるＡＭＲは、従来の強磁性物質又は合金からつくられる素子（室温で約１−２％）に比べて、非常に大きい（２２０Ｋで約９０％）。したがって、本発明のＡＭＲ素子は、磁気センサーの感度を改善する。  【選択図】図２
2008270677.tif 000002
【特許請求の範囲】
【請求項１】
式Ａ１−ｘＢｘＭｎＯ３  （ここでＡはＬａ、Ｎｄ又はＰｒであり、ＢはＣａ、Ｓｒ、Ｂａ又はＰｂであり、ｘは０．２〜０．５の範囲内である）で表されるドープド・ペロブスカイト・マンガナイト単結晶を含有する巨大異方性磁気抵抗素子。
【請求項２】
請求項１の巨大異方性磁気抵抗素子であって、前記Ａ１−ｘＢｘＭｎＯ３  はＬａ１−ｘＣａｘＭｎＯ３、Ｌａ１−ｘＳｒｘＭｎＯ３、Ｌａ１−ｘＰｂｘＭｎＯ３又はＰｒ１−ｘＰｂｘＭｎＯ３から選ばれる巨大異方性磁気抵抗素子
【請求項３】
請求項１又は２の巨大異方性磁気抵抗素子であって、ｘは０．２５〜０．４の範囲内である巨大異方性磁気抵抗素子。
【請求項４】
請求項１〜３のいずれかの巨大異方性磁気抵抗素子を備えてなる磁気センサー。
【発明の詳細な説明】
【技術分野】
【０００１】
本発明は、ドープド・ペロブスカイト・マンガナイト単結晶の新しい用途に関する。言い換えれば、本発明は、ドープド・ペロブスカイト・マンガナイト単結晶を含んでなる巨大異方性磁気抵抗素子に関するものであり、また、その素子を備えてなる磁気センサーにも関するものである。
【背景技術】
【０００２】
Mn3+ (t2g3eg1) 及びMn4+(t2g3)イオンをもつドープド・ペロブスカイト・マンガナイトLn1-xBxMnO3(Ln = La, Pr, Nd…, B = Ca, Sr, Ba, Pb...)は、巨大磁気抵抗（ＣＭＲ）効果（Helmolt von R. et al, 1993; Jin S. et al, 1994）、金属−絶縁物遷移、電荷／軌道秩序のような豊富な物理特性を有するために、従来から広く研究されてきた。前記ＣＭＲ効果（これは、通常は、金属−絶縁物転移を伴いつつ強磁性−常磁性相転移を起こすが）は、二重交換モデル（Zener C. et al, 1951）に基づいて説明されてきた。この二重交換モデルでは、隣接するMn3+とMn4+の間をMn-O-Mn結合に沿って飛び跳ねるeg電子が関与している。t2gとeg電子間の強力な相互作用（in-site Hund interactionと呼ばれるもの）のため、ローカル・スピンが並行に整列したときだけ、電子の飛跳ねが容易になる。Andersonと長谷川は、通常のスピン方向をもつMn3+とMn4+のイオン間の相互作用を考慮することによって、二重交換メカニズムを一般化した（Anderson P. W. et al, 1955）。彼らは、移動積分tijを
【数１】
2008270677.tif 000003
（ここで、ｔ0は空間波動関数に依存する正規移動積分であり、ｃｏｓ（θij／２）項はスピン波動関数に関するものであり、qijは最も近接する二つのローカル・スピンの角度である。）、と計算している。二重交換系は、ローカル・スピンの方向が導体の伝導度に非常に重要な役割を果たすゆえに、特殊なものである。
【０００３】
最近、ＣＭＲペロブスカイト・マンガナイト膜における異方性磁気抵抗（ＡＭＲ）が、従来の強磁性物質に比べていくつかの異常な挙動を示すゆえに（非特許文献１−３参照）、注目を集めている。例えば、La0.7Ca0.3MnO3膜では、その抵抗がキュリー温度の近くで、磁界と印加電流の方向の角度とともに変化すること、及び磁界の増加とともにＡＭＲ値が減少することが観察されている（非特許文献１参照）。この特異なＡＭＲの起源については不明である。
【０００４】
【非特許文献１】O’Donnell J. et al, “Temperature and magnetic field dependent transport anisotropies in La0.7Ca0.3MnO3films”,Appl. Phys. Lett. 76, 218(2000).
【非特許文献２】Li Q. Wang et al, “Anomalous anisotropic magnetoresistance in Pr0.67Sr0.33MnO3thin films”,J. Appl. Phys. 87, 5573(2000)
【非特許文献３】Krivorotov I. N. et al,”Exchange Field Induced Magnetoresistance in Colossal Magnetoresistance Manganites”, Phys. Rev. Lett. 86, 5779(2001)
【発明の開示】
【発明が解決しようとする課題】
【０００５】
ペロブスカイト・マンガナイト単結晶、特にＡＭＯ３構造をもつペロブスカイト・マンガナイト単結晶におけるＡＭＲ効果は、膜とは全く違って、その種のゆえに非常に弱いと思われていたし、また、基質によってそれから引き起こされる異方性は決して強くはないと思われていた。実際、マンガナイト単結晶において、マンガナイト膜における特異なＡＭＲ効果の根底にある起源に光を当てるためには、そのような研究は必須であったにもかかわらず、ＡＭＲ効果の研究はほとんど行なわれてこなかった。
【０００６】
我々は、いろいろなマンガナイト単結晶におけるＡＭＲ効果を検討したところ、意外にも、ＡＭＯ３型ペロブスカイト・マンガナイト単結晶において異常な温度での巨大異方性磁気抵抗効果及び磁界依存性を見出し、本発明を完成するに至った。
【課題を解決するための手段】
【０００７】
〔発明の要旨〕
すなわち、本発明は、式Ａ１−ｘＢｘＭｎＯ３  （ここでＡはＬａ、Ｎｄ又はＰｒであり、ＢはＣａ、Ｓｒ、Ｂａ又はＰｂであり、ｘは０．２〜０．５の範囲内である）で表されるドープド・ペロブスカイト・マンガナイト単結晶を含有する巨大異方性磁気抵抗素子を提供するものである。
【０００８】
本発明は、また、上記巨大異方性磁気抵抗素子を備えてなる磁気センサーも提供する。
【発明の効果】
【０００９】
本発明の巨大異方性磁気抵抗素子は、基礎研究、すなわち、スピン−軌道カップリング、磁気異方性及びスピン極性の研究に非常に重要であるばかりではなく、磁気センサーのような実用にも重要なものである。
強磁性金属又は合金で見つかっている従来のＡＭＲ効果（これは、磁気読取ヘッドや記録デバイスに広く使われてきたが）は、小さく（すなわち、室温ではＮｉ−Ｆｅフィルムの１−２％）、温度の上昇につれて一本調子に減少し、高い磁界で飽和する。これに対して、本発明のもの、例えば、Ｌａ０．６９Ｃａ０．３１ＭｎＯ３単結晶は、磁界０．２（tesla）、温度２２０Ｋで９０％以上のＡＭＲが達成され、これは従来の強磁性物質における値よりも２桁高い。本発明は、異方性磁気抵抗効果に基づくセンサーの感度を大きく向上させるであろう。また、本発明の異方性磁気抵抗素子は後述するような磁気センサーに利用されるであろう。
【発明の実施の形態】
【００１０】
〔発明の更に詳しい説明〕
上で述べたように、本発明は、式Ａ１−ｘＢｘＭｎＯ３  で表されるドープド・ペロブスカイト・マンガナイト単結晶を含有する巨大異方性磁気抵抗素子を提供する。そして、本発明の巨大異方性磁気抵抗素子は、通常、前記ドープド・ペロブスカイト・マンガナイト単結晶とそれに固定した電極とで構成される。
ここで、ＡはＬａ、Ｎｄ又はＰｒから選ばれ、より好ましくはＬａ又はＰｒから選ばれる。ＢはＣａ、Ｓｒ、Ｂａ又はＰｂから選ばれ、より好ましくはＣａ又はＰｂから選ばれる。Ａ１−ｘＢｘＭｎＯ３の更に具体的なものは、Ｌａ１−ｘＣａｘＭｎＯ３、Ｌａ１−ｘＳｒｘＭｎＯ３、Ｌａ１−ｘＰｂｘＭｎＯ３、又はＰｒ１−ｘＰｂｘＭｎＯ３である。
ドープされるＢの量ｘは、通常は０．２〜０．５の範囲内であり、室温付近で大きな異方性磁気抵抗効果を得るためには、より好ましくは０．２５〜０．４の範囲内であり、更に好ましくは０．３〜０．３５の範囲内である。ｘが０．２よりも小さかったり、０．５よりも大きいと、その系は通常、低温で反強磁性を、高温（反強磁性−常磁性の相転移温度よりも高い温度）で常磁性を示し、そのため、異方性磁気抵抗効果は期待できない。
【００１１】
上述したように、本発明は、上記巨大異方性磁気抵抗素子を備えてなる磁気センサーも提供する。磁気センサーとしては、後述するように、（i）マグネトメーター、（ii）方向検出センサー、（iii）磁気ヘッド、の三つの例を挙げることができる。
【実施例】
【００１２】
実施例１
フロート・ゾーン法（Chinese Physics 14, 1896(2005)参照）によって、Ｌａ０．６９Ｃａ０．３１ＭｎＯ３単結晶を成長させた。得られた単結晶から小片を切り出し、以下の試験に用いた。
単結晶（約５ｍｍ×１．５ｍｍ×０．１４ｍｍ）の直流抵抗は、動力付きサンプル回転装置を備えるクォンタム・デザイン（Quantum Design）ＰＰＭＳシステムを使って測定した。抵抗Ｒ（θ）の角度依存性は、一定の磁界及び温度のもとに、磁界と結晶軸（斜方晶系格子におけるａ、ｂ及びｃ軸）との間の角度（θ）を変えて測定した。ジュール熱効果を避けるために、測定電流は１００μＡ以下を用いた。ＡＭＲは、次式で定義される。
【数２】
2008270677.tif 000004
ここで、Ｒ（０°）及びＲ（９０°）は、各々、参照結晶軸に並行及び垂直な適用磁界における抵抗を表す。
【００１３】
図１（ａ）は、磁界強さ１teslaで測定・正規化された磁化率、すなわち、Ｍ（Ｔ）／Ｍ（１０Ｋ）の温度依存性を表しており、 図１（ｂ）は、磁界強さ１tesla及び２teslaで各々測定された抵抗及びＡＭＲの温度依存性を表している。なお、（ａ）及び（ｂ）における垂直な点線は、巨大ＡＭＲが出現する相転移の範囲を表すものである。
図１（ａ）、（ｂ）に示すように、ＬＣＭＯ(La0.69Ca0.31MnO3)単結晶は、２２２．５Ｋにおいて非常に鋭い強磁性金属−常磁性絶縁体転移を示し、そしてこの相転移の温度領域は磁界のもとでは高温側へ動く。ＡＭＲの測定のために初めに図１（ｂ）の挿入図で示したように、磁界はｃ軸に沿って加え、電界／電流はａ軸に沿って加えた。抵抗の角度依存性は、ｂ軸に沿ってサンプルを回転させることによって測定した。
【００１４】
図２は、種々の温度における磁界強さ１teslaのもとでの抵抗の（正規化された）角度依存性、すなわちＲ（θ）／Ｒ（０°）を示している。この図から、抵抗は相転移温度領域で角度に強く依存しており、抵抗の極大はｃ軸に平行な磁界のときにある一方で、抵抗の極小はａ軸に平行な磁界のときにあることが分かる。特に、加えた磁界と加えた電流とのあいだの角度は、ＡＭＲ値（これは従来の強磁性物質やマンガナイト膜における従来のＡＭＲ効果と全く異なるものであるが）で多少の相違が観察されてはいるけれども、抵抗振動挙動に対しては大きな影響を与えていない。磁界と電界の間の角度（y）は９０°に保たれているものの、ａ軸に沿って単結晶を回転していくと（図１（ｂ）の挿入図参照）、磁界とｃ軸の間の角度（Θ）だけは変化することに注目するべきである。そのような測定により、類似のＡＭＲ挙動を観察している（ここではデータは示さない）。
【００１５】
従来のＡＭＲ効果とは全く異なって、ここでのＡＭＲ値は温度の上昇とともに増加し、その温度が臨界温度を超えると減少する。温度の上昇とともに単調に減少するものではない。図１（ｂ）は、磁界強さ１tesla及び２teslaで各々測定された抵抗の温度依存性（Ｒ−Ｔ）及びＡＭＲの温度依存性（ＡＭＲ−Ｔ）を示している。温度が低い（２１０Ｋ以下）場合、ＡＭＲ値は非常に低い（４％以下）。温度がＴＭＩに近づくと、ＡＭＲ−Ｔ曲線のピークは、加えた磁界１及び２（tesla）に無関係のように見える。特に、磁界２（tesla）におけるＡＭＲ値のピークは、磁界１（tesla）におけるＡＭＲ値よりも低い。温度がＴＭＩを越えるとＡＭＲ値は再びゼロとなる傾向である。
【００１６】
図３は種々の温度におけるＡＭＲの磁界依存性を示す。温度領域は異なるものが４つあり、そこではＡＭＲは異なる磁界依存性を示している。（１）２１０Ｋ以下で、ＡＭＲ値は０．５（tesla）までは磁界とともに増加し、それ以降はＡＭＲ値は４％以下の小さな値（これは従来の強磁性物質で起こっていることと似ている）で飽和する。（２）２１５Ｋ〜２３５Ｋの温度範囲で、ＡＭＲ値は磁界とともに増加してピークに達し、それ以降は減少する。ピークの高さ／幅は、２１５Ｋから２２０Ｋへ増加／減少し、２２０Ｋ以降は減少／増加する。２２０Ｋで最大のＡＭＲ値（約９０％）が磁界０．２（tesla）のときに得られた。（３）２３５Ｋを越えると、ＡＭＲ値は磁界とともに単調に増加し、磁界２（tesla）以内ではピークは観察されなかった
【００１７】
温度−磁界平面における抵抗（Ｒ）とＡＭＲの相ダイアグラムを図４に示す。ここで、ＴＭＩは金属−絶縁体転移温度、すなわちＲ−Ｔ曲線におけるピーク温度であり、Ｔ＊ＭＩはｄＲ／ｄＴ曲線におけるピーク温度である。ロッド状の領域に沿って、大きいＡＭＲがＴ＊ＭＩより少し低いところに明らかに表われている。付け加えると、Ｌａ０．６９Ｃａ０．３１ＭｎＯ３単結晶の場合よりもＡＭＲ値は少し低いけれども、Ｐｒ０．７Ｐｂ０．３ＭｎＯ３単結晶でも、同様に特殊なＡＭＲ効果が観察されている（ここにデータは示さず）。
【００１８】
ＡＭＲ効果には二つの可能な寄与が考えられる。一つは、磁界モーメントと印加電流の間の相対的方向に関係するローレンツのＭＲ効果に由来するものである。他の一つは、スピン−軌道カップリングにより生じるバラ撒きの異方性（これは磁気モーメントと結晶軸との間の相対的角度に関係するが）に起因するものである。図１（ｂ）に示した結果には、この二つの可能な寄与が含まれている。電流方向に垂直な磁界を回転させて測定すると、ローレンツのＭＲ効果は有意に消されるけれども、特殊なＡＭＲ効果は依然として観察できる。言い換えれば、ローレンツのＭＲ効果は、観察されたＡＭＲ効果の主たる源ではない。よく知られているように、スピン−軌道の相互作用は、ペロブスカイト・マンガナイトにおいて非常に強い。しかし、薄膜サンプルに比べ単結晶サンプルでは、通常、磁気結晶の異方性は無視できるほど小さいと考えられている。何故なら、磁化の回転はスピン−軌道の相互作用を介してMn d軌道及びO p軌道を連続的に変形させるけれども、その歪みは磁気緊縮効果（magnetostrictive effects）─この効果は、薄膜においては基質のピン止め作用のために起こりえない（又は起こることが難しい）─によって開放されうるからである。それゆえ、結晶異方性だけが、われわれの単結晶サンプルで観察される大きなＡＭＲ効果、異常な温度及び磁界依存性を説明できないようにみえる。
【００１９】
このような温度及び磁界依存性は、異常なＡＭＲ効果が相転移プロセスと密接に関連していることを我々に感じさせる。その上、ペロブスカイト・マンガナイトの相転移温度は、２価のドープ金属の濃度、光照射、圧力等によって容易に調整できる。言い換えれば、巨大異方性磁気抵抗効果は室温でも得ることができ、磁気センサーをはじめ、光学及び圧力センサーの分野で非常に重要な応用がなされるであろう。
【産業上での利用性】
【００２０】
本発明の巨大異方性磁気抵抗素子は、磁気センサーとして産業的に応用できるであろう。磁気センサーとして、ここに三つの例を挙げることができる。
(i)磁界を検出する磁気計。図３（ｃ）に示したように、ＡＭＲ値は、特に低磁界及び相転移温度状態において、印加磁界の強さに敏感に依存する。それゆえ、ＡＭＲ値を測定することにより、その振幅及び方向を含めて、未知の磁界が非常に高感度で検出できる。
(ii)方向検出センサー。図２に示したように、ペロブスカイト・マンガナイト単結晶の抵抗は、印加磁界の方向に劇的に依存する。先ず、それによって抵抗を測定できるペロブスカイト・マンガナイト単結晶付きのセンサーをつくる。次に、そのセンサーをフリー磁石によって印加された磁界に置く。フリー磁石とは自由に回転でき、いつも北／南の地極を向くことのできる磁石を意味する。最後に、動く物体の上にそのセンサー及びフリー磁石を組み込み固定する。センサーの抵抗を測定することによって、動く方向が決定できる。
(iii)磁気ヘッド。本発明の異方性磁気抵抗素子は、磁気ヘッドの分野で、フェロマグネチック金属又は合金を利用した従来のＡＭＲ素子に代わって使われるであろう。
【図面の簡単な説明】
【００２１】
【図１】（ａ）磁界強さ１teslaで測定され正規化された磁化率、すなわち、Ｍ（Ｔ）／Ｍ（１０Ｋ）の温度依存性を表す。なお、（ａ）内の挿入図は、各々低温及び相転移温度付近のスピン配列を示すものである。（ｂ）磁界強さ１tesla及び２teslaで各々測定された抵抗及びＡＭＲの温度依存性を表す。なお、（ｂ）内の挿入図は、ＡＭＲ測定中における、適用された相対的磁界方向、電流／電界、及び単結晶の方向を示す模式図である。最初は、ａｂ平面はｘｙ平面に並行であり、磁界及び電流（電界）の方向は各々ｚ軸及びｘ軸に沿っている。
【００２２】
【図２】磁界強さ１teslaでｙ軸にそってサンプルを回転させながら測定したときの、正規化された抵抗Ｒ（q）／Ｒ（０°）の角度及び温度依存性。
【００２３】
【図３】種々の温度におけるＡＭＲの磁界依存性。（ｃ）内の挿入図は、種々の温度における磁界ＡＭＲ＊＝〔｛Ｒ（０°）−Ｒ（９０°）｝／Ｒ（９０°）〕×１００％の依存性を示す。
【００２４】
【図４】磁界−温度平面での抵抗及びＡＭＲの相ダイアグラム。（ａ）内の挿入図は、抵抗の温度依存性（Ｒ−Ｔ）とその微分値（ｄＲ／ｄＴ−Ｔ）を示す。ＴＭＩは金属−絶縁体転移温度を示し、ＴＭＩ＊はｄＲ／ｄＴ−Ｔ曲線におけるピーク温度を示す。
【図１】
2008270677.tif 000005
【図２】
2008270677.tif 000006
【図３】
2008270677.tif 000007
【図４】
2008270677.tif 000008
【外国語明細書】
[Title of the Invention]   
A colossal anisotropic magnetoresistance element comprising doped perovskite manganite single crystals
[Field of the Invention]
[0001]
This invention relates to a new use of doped perovskite manganite single crystals. In other words, this invention relates to a colossal anisotropic magnetoresistance(AMR) element comprising doped perovskite manganite single crystals, and also relates to a magnetic sensor comprising the above element.
[Background of the Invention]
[0002]
Doped perovskite manganites Ln1-xBxMnO3(Ln = La, Pr, Nd…, B = Ca, Sr, Ba, Pb...), which contain Mn3+ (t2g3eg1) and Mn4+(t2g3) ions, have been extensively studied due to their rich physical properties such as colossal magnetoresistance (CMR) effects(Helmolt von R. et al, 1993; Jin S. et al, 1994), metal-insulator transition, charge/orbital ordering. The CMR effect, which usually occurs near a ferromagnetic-paramagnetic phase transition accompanied by a metal-insulator transition, has been explained based on the double-exchange model(Zener C. et al, 1951). In the double exchange model, the egelectron hopping between neighboring Mn3+ and Mn4+ ions along Mn-O-Mn bonds is involved. Due to the strong in-site Hund interaction between t2g and eg, only when the local spins are aligned parallel, the electron hopping becomes easily. Anderson and Hasegawa generalized the double exchange mechanism by considering interactions between Mn3+ and Mn4+ ions with general spin directions (Anderson P. W. et al, 1955). They calculated the transfer integral tij to be
2008270677.tif 000009
,where t0 is the normal transfer integral which depends on the spatial wave functions and the term 
2008270677.tif 000010
is due to the spin wave function; qij is the angle between the two nearest local spins. Double exchange systems are unique due to the orientation of local spins plays a very important role on the conductance.
[0003]
Recently, AMR in CMR perovskite manganite films, attracted a few of attentions due to some unusual behaviors compared to conventional ferromagnetic materials (see non-patent reference 1-3).  For example, in La0.7Ca0.3MnO3 films, it was observed that, near the Curie temperature, the resistivity changes with the angle between the magnetic field and the applied current, and the AMR value decreased with increasing the magnetic field(see non-patent reference 1). The origin of the extraordinary AMR remains unclear. 
[0004]
[non-patent ref. 1] O’Donnell J. et al, “Temperature and magnetic field dependent transport anisotropies in La0.7Ca0.3MnO3 films”Appl. Phys. Lett. 76, 218(2000).
[non-patent ref. 2] Li Q. Wang et al,“Anomalous anisotropic magnetoresistance in Pr0.67Sr0.33MnO3thin films”,J. Appl. Phys. 87, 5573(2000)
[non-patent ref. 3] Krivorotov I. N. et al,” Exchange Field Induced Magnetoresistance in Colossal Magnetoresistance Manganites”, Phys. Rev. Lett. 86, 5779(2001)
[Disclosure of the Invention]
[Purpose or Motive of the Invention]
[0005]
Quite different from the films, AMR effects in perovskite manganite single crystals especially with an AMO3 structure were expected to be very weak because the strain and a strong anisotropy induced by the substrate werenot expected to take place thereof. Notably, few studies on the AMR effects have been done in manganite single crystals, though such works are indispensable for shedding light on the underlying origin of the extraordinary AMR effects in manganite films. 
[0006]
We have studied on the AMR effects in various manganite single crystals, and unexpectedly we have found a colossal AMR effect with an anomalous temperature and magnetic field dependence in AMO3 perovskite manganite single crystals, and then we completed this invention. 
[Summary of the Invention]
[0007]
Namely, this invention provides a colossal anisotropic magnetoresistance element comprising doped perovskite manganite single crystals with a formula of A1-xBxMnO3 (where A is La, Nd or Pr; B is Ca, Sr, Ba or Pb, and x is in between 0.2 and 0.5).
[0008] 
This invention also provides a magnetic sensor comprising the above colossal anisotropic magnetoresistance element. 
[Advantageous effects]
[0009]
The invented colossal anisotropic magnetoresistance element is very important not only for the fundamental research, i.e. the spin-orbital coupling, magnetic anisotropy and spin polarization, but also for practical applications to magnetic sensors. 
Theconventional AMR found in ferromagnetic metals or alloys, which have been used extensively in magnetic read heads and recording devices, is small (i.e. 1-2% in Ni-Fe films at room temperature) and decreases monotonously with increasing the temperature and saturates under a high magnetic field. In our invention, for example in the La0.69Ca0.31MnO3single crystal, an AMR over 90% has been achieved at 220K under a magnetic field of 0.2 tesla, which is two orders of magnitude larger than that of conventional ferromagnetic materials. The invention will increase greatly the sensitivity of the sensors based on the anisotropic magneoresistive effect. This invented anisotropic magnetoresistance element is expected to be used in magnetic sensors as described later.
[Detailed Description of the Invention]
[0010]
As said above, this invention provides a colossal anisotropic magnetoresistance element comprising doped perovskite manganite single crystals with a formula is A1-xBxMnO3. In general, this invented colossal anisotropic magnetoresistance element composes of the above doped perovskite manganite single crystals and electrodes attached thereon.
Here, A is selected from La, Nd or Pr, preferably from La or Pr. B is selected from Ca, Sr, Pb or Ba, more preferably from Ca or Pb. More preferable formula of A1-xBxMnO3 is La1-xCaxMnO3, La1-xSrxMnO3, La1-xPbxMnO3or Pr1-xPbxMnO3. 
The amount of doped B, namely x, is normally in between 0.2 and 0.5, preferably in between 0.25 and 0.4, most preferably in between 0.3 and 0.35 in order to gain large anisotropic magnetoresistance effects around room temperature. In case of x is less than 0.2, or more than 0.5, the system is usually of antiferromagnetism at low temperature and paramagnetism at high temperature (higher than the antiferromagnetic-paramagnetic phase transition temperature), and therefore, no anisotropic magnetoresistance effect is expected. 
[0011] 
As said above, this invention provides a magnetic sensor comprising the above colossal anisotropic magnetoresistance element. As a sensor, we can give three examples. (i) magnetometer, (ii) direction detection sensor, and (iii)magnetic head, as described later. 
[Examples]
[0012]
Example 1 
La0.69Ca0.31MnO3 single crystals weregrown by float zone method(Chinese Physics 14, 1896(2005)). A small piece was cut out from the obtained single crystals and used for the following tests.
The DC resistance of the single crystal[ca.5mm´1.5mm´0.14mm] was measured using a standard four-probe method by a Quantum Design PPMS system equipped with a motorized sample rotator. The angular dependence of the resistance R(q) was measured at a fixed magnetic field and temperature by varying the angle (q) between the magnetic field and a crystallographic axis (a, b, or c axis in the orthorhombic lattice). In order to avoid Joule heat effects, the measuring electrical current was used below 100mA. AMR was defined as
2008270677.tif 000011
, where R(0o) and R(90o) represents the resistance with the applied magnetic field parallel and perpendicular to the referred crystallographic axis, respectively. 
[0013]
Fig.1(a) shows temperature dependence of normalized magnetization, M(T)/M(10K), measured under a magnetic field of 1 tesla, and Fig.1(b) shows temperature dependence of the resistance and AMR under a magnetic field of 1 tesla and 2 tesla , respectively. The vertical dashed lines in (a) and (b) are used to show the phase transition regime, where colossal AMR appears.
As shown in Fig.1(a) and (b), the LCMO(La0.69Ca0.31MnO3) single crystal indicates a very sharp ferromagnetic metal-paramagnetic insulator transition at 222.5K, and the phase transition temperature region moves to high temperature under a magnetic field. As shown in the inset of Fig.1(b), for the AMRmeasurements, initially, a magnetic field was applied along c-axis and an electric field/current was applied along a-axis. The angular dependence of the resistance was measured by rotating the sample along the b-axis. 
[0014]
Fig. 2 shows the normalized angular dependence of the resistance,
2008270677.tif 000012
, under a magnetic field of 1 tesla at various temperatures. One can find that the resistance is strongly angle dependent in the phase transition temperature region, a resistance maximum with the magnetic field parallel to the c-axis while a minimum with the magnetic field parallel to the a-axis. Notably, the angle between the applied magnetic field and the applied current does not significantly influence the resistance oscillatory behaviors although a slight difference of AMR value was observed, which is quite different from conventional AMR effects in conventional ferromagnetic materials and even in manganite films. When rotating the single crystal along the a-axis [see the inset of Fig.1(b)], what should be noted is, only the angle between the magnetic field and the c-axis (Θ) is changed, however, the angle between the magnetic field and the electrical field (y)is always kept 90o. In such a measurement, similar AMR behaviors have been observed (not shown here)
[0015]
Quite different from the conventional AMR effects, the AMRvalue increases with temperature and decreases when the temperature is higher than a critical temperature, rather than decreasing monotonously with increasing the temperature. Figure 1(b) shows the temperature dependence of the resistance (R-T) and AMR (AMR-T) measured under 1 tesla and 2 tesla, respectively. At low temperature (below 210K), the AMRvalue is very small (less than 4%). When the temperature approaches the TMI, a peak in AMR-T curves appears irrespective of the applied field of 1 and 2 tesla. Notably, the peak value of AMR under 2 tesla, however, is lower than that under 1 tesla. When the temperature is higher than the TMI, the AMR value tends to be zero again. 
[0016]
Fig. 3 shows the field dependence of the AMR at various temperatures. There are four different temperature regions, in which the AMR shows different magnetic field dependences. (1) Below 210K, the AMR value increases with the magnetic field until 0.5 tesla, then saturates at a small AMR value, below 4%, just like what takes place in the conventional ferromagnetic materials. (2) Between 215 and 235K, the AMR increases with magnetic field and then decreases after a peak. The height/width of the peak increases/decreases from 215 to 220K, then decreases/increases after 220K. At 220K, the largest AMR value of ca. 90% was observed under a magnetic field of 0.2 tesla. (3)Above 235K, the AMR increases with the magnetic field monotonously, and no peak was observed within a magnetic field of 2 tesla.
[0017]
The phase diagrams of the resistivity and AMR in the temperature-field plane are shown in Fig.4, where TMI is the metal-insulator transition temperature, the peak temperature in R-T curves, the T*MI  the peak temperature in dR/dT curves. Clearly, the large AMR appears in a rod-like region along, but just below the T*MI. Additionally, similarly extraordinary AMR effects have been also observed in Pr0.7Pb0.3MnO3single crystals (not shown here) though the AMR value is slightly lower than that of La0.69Ca0.31MnO3single crystals.
[0018]
There are two possible contributions to the AMR effects. One comes from the Lorentz MR effect which is related to the relative orientation between the magnetic moment and the applied current. The second is due to the anisotropy of scattering produced by the spin-orbit coupling, which is related to the relative angle between the magnetic moment and the crystal axis. In the results shown in Fig.1(b), two possible contributions are involved. For the measurements with rotating the magnetic field perpendicular to the current direction, the Lorentz MR effects are significantly eliminated, however, the extraordinary AMR effects can be still observed. In other words, the Lorentz MR effect is not the main source of the observed AMR effects. As is well known, spin-orbit interaction is very intensive in perovskite manganites. However, single crystal samples are usually expected to be of a negligible magnetocrystalline anisotropy compared to thin film samples. Because, though the rotation of the magnetization can continuously deform the Mn d orbits and O p orbits through the spin-orbit interaction, the stress can be released by the magnetostrictive effects, which can not (or is hard to) occur in thin films due to the pinning effects of substrates. Therefore, it seems that only crystalline anisotropy can not explain such large AMR effects and their extraordinary temperature and magnetic field dependences observed in our single crystal samples. 
[0019]
The temperature and magnetic field dependences hint us that the extraordinary AMReffects are closely related to the phase transition process.  Moreover, the phase transition temperature of perovskite manganites can be adjusted easily by controlling the divalent doping concentration, optical irradiation, pressure and so on. In other words, the colossal AMR effects can be obtained at room temperature, and will be of very important application in magnetic sensors as well as optical and pressure sensors.
[Industrial Applicability of the Invention]
[0020]
The invented colossal anisotropic magnetoresistance element will be industrially applicable to magnetic sensors.  As magnetic sensors, we can give three examples. 
(i) A magnetometer to detect the magnetic field. As shown in Fig.3(c), the AMR value is very sensitively dependent on the applied magnetic field especially in the low-field range and in the phase transition temperature regime. Therefore, by measuring the AMR value, an unknown magnetic field, including its amplitude and direction, can be detected with a very high sensitivity. 
(ii) A direction detection sensor. As shown in Fig.2, the resistance of perovskite manganite single crystals is dramatically dependent on the direction of the applied magnetic field. First, make a sensor with perovskite manganite single crystals, by which the resistance can be measured. Then place the sensor in a magnetic field applied by a free magnet. Free magnet means a magnet which can rotate freely and always direct to the north/south earth pole. Finally, fix the sensor in and the free magnet on moving objects. By measuring the resistance of the sensor, the moving direction can be determined. 
(iii)A magnetic head. It maybe possible that this invented anisotropic magnetoresistance element can replace for the conventional AMR element utilizing ferromagnetic metals or alloys in magnetic heads.
[Brief Description of drawings]
[0021]
[Fig.1] (a) Temperature dependence of normalized magnetization, M(T)/M(10K), measured under a magnetic field of 1 tesla. The insets in (a) are schematics of spin arrangements at low temperature and near the phase transition. 
(b) Temperature dependence of the resistance and AMR under a magnetic field of 1 tesla and 2 tesla, respectively. The inset in (b) shows a schematic of the relative orientation of the applied magnetic field, current/field, and the single crystal orientation during AMRmeasurements. Initially, ab-plane is parallel to the xy-plane, magnetic field and electrical current/field along z-axis and x-axis respectively. 
[0022]
[Fig.2] Angular and temperature dependences of the normalized resistance, R(q)/R(0o), measured under a magnetic field of 1 teslawith rotating the sample along the y-axis.
[0023]
[Fig.3] Magnetic field dependence of the AMR at various temperatures. The inset in (c ) shows the magnetic field dependence of 
2008270677.tif 000013
at various temperatures.
[0024]
[Fig.4] Phase diagram of the resistance and AMR at magnetic field-temperature plane. The inset of (a) shows the temperature dependences of resistance (R-T) and its differential value (dR/dT-T). TMI is the metal-insulator transition temperature, the peak temperature in R-T curve, and TMI* is the peak temperature in dR/dT-T curve.
1. A colossal anisotropic magnetoresistance element comprising doped perovskite manganite single crystals with a formula of A1-xBxMnO3 (where A is La, Nd or Pr; B is Ca, Sr, Ba or Pb, and x is in between 0.2 and 0.5).
2. The colossal anisotropic magnetoresistance element according to claim 1, wherein A1-xBxMnO3is La1-xCaxMnO3, La1-xSrxMnO3,La1-xPbxMnO3 or Pr1-xPbxMnO3.
3. The colossal anisotropic magnetoresistance element according to claim 1 or 2, wherein x is in between 0.25 and 0.4.
4. A magnetic sensor comprising any one of the element according to claim 1-3. 
[Abstract]
[Summary] A small piece is cut out from doped perovskite manganite single crystals with a formula of A1-xBxMnO3 (where A is La, Nd or Pr; B is Ca, Sr, Ba or Pb, and x is in between 0.2 and 0.5), and a anisotropic magnetoresistance(AMR) element is composed. The invented element is usefully applied to various magnetic sensors.
[Effect] AMR in the invented element is very colossal(ca. 90% at 220K)  comparing to AMR in the conventional element made from ferromagnetic metals or alloys (ca. 1-2% at room temperature). Therefore, the invented AMR element improves the sensitivity of magnetic sensors.
[Typical figure]     Fig.2
[Fig. 1] 
2008270677.tif 000014
[Fig. 2] 
2008270677.tif 000015
[Fig. 3]
2008270677.tif 000016
[Fig. 4] 
2008270677.tif 000017